(57)【特許請求の範囲】
【請求項１】
連続鋳造されたスラブ又は一般鋳造後、熱間圧延に適した形に鍛造された鍛造スラブを、熱間又は熱間＋冷間圧延により、幅はほぼ元のま  ま、厚さは元のスラブの１／１０以下の板又はコイルとし、次いで、これをもとのスラブの長さ程度に切りそろえ、表面を清浄にした後に１０枚以上重ね合わせてもとのスラブの厚さ程度にした後周囲を溶接して一体化し、更に熱間又は熱間＋冷間圧延により板又はコイルとすることを特徴とする金属組織或いは非金属介在物が細かく、成分偏析が少ない板状又はコイル状金属材料の製造方法。
【請求項２】
板又はコイルの表面を清浄化し、これを重ね溶接した後、元の板又はコイルの厚さまで圧延することを２回〜４回繰り返す請求項１記載の製造方法。
【発明の詳細な説明】
【０００１】
【発明の属する技術分野】
本発明は、スラブから金属組織或いは非金属介在物が細かく、成分偏析が少ない金属板、金属コイル等の板状又はコイル状金属材料を製造する方法に関する。
【０００２】
【従来の技術】
金属板、金属線等の金属材料は工業的には一般に溶解→鋳造→熱間加工（圧延・他）→冷間加工（圧延・線引・他）の工程で作られる。その際、この溶解・鋳造工程のみで合金を均質な材料とすることは極めて難しく、鋳造偏析が存在するほか、析出物、介在物等が不均質に分散しがちである。このような鋳造による成分の不均質をなくするため、高温長時間の熱処理である均質化熱処理（ソーキング）が実施されたりするが、均質化の為の成分拡散が不十分であるケースが多く、その後の熱間加工でも成分拡散は起こりにくく、均質化が不十分なこともある。また、結晶粒の方位は鋳造時の大きな結晶粒毎に集合組織となりやすく、結晶粒の方位分布も場所により異なってくる。
しかし、以下に述べるように、近時金属組織或いは非金属介在物が細かく、成分偏析が少ない金属材料が強く要望されている。即ち、金属材料の均質化が望まれる用途を幾つか列挙すると、▲１▼ブラウン管シャドーマスクのようにエッチングにより、同一サイズの孔を多数穿孔する場合、成分が均質で、結晶方位も場所により変化しないことが望まれる。成分が均一でないと、エッチング速度が場所により異なり孔の大きさが異なるため、ブラウン管としての性能が劣化する。また、結晶方位もエッチング速度に影響するため、結晶方位の場所的なムラは孔サイズの場所的ムラとなり、ブラウン管としての性能が劣化する。▲２▼ＳＵＳ４３０ステンレス鋼等フェライト系ステンレス鋼は冷間加工により、ローピング、リジングと言われる表面の凹凸を生じ、製品品質が劣化するが、これは結晶粒の方位がランダムではなく、結晶方位のグループ化が起こっている為と考えられ、方位のランダム度を高めることにより、ローピング等が軽減できる。▲３▼高炭素刃物鋼ではインゴットの中心部に炭化物が偏析しがちであり、この炭化物を微細に全体に分散させることが望まれる。▲４▼非金属介在物は金属酸化物、窒化物、硫化物等からなるが、割れの起点、目視上の欠陥となり、大きな介在物ほど欠陥となりやすい。しかし、同体積の介在物でも細かな介在物として多数均質に存在するのであれば欠陥となりにくく、また、細かな介在物が多数存在した方がプレス打ち抜き時の切断面の綺麗さ、金型の寿命から好ましいとされている。
このように金属材料の均質化が望まれる用途は工業的には数多いが、従来適切な製造方法がなかった。本発明者らは均質化のための方法を研究した結果、画期的な方法を見い出し本発明を得たものである。
【０００３】
【発明が解決しようとする課題】
本発明の目的は、スラブから金属組織或いは非金属介在物が細かく、成分偏析が少ない金属板、金属コイル等の板状又はコイル状金属材料を製造する方法を提供するにある。
【０００４】
【課題を解決するための手段】
本発明の製造方法は以下のとおりである。
連続鋳造されたスラブ又は一般鋳造後、熱間圧延に適した形に鍛造された鍛造スラブを、熱間又は熱間＋冷間圧延により、幅はほぼ元のまま、厚さは元のスラブの１／１０以下の板又はコイルとし、次いで、これをもとのスラブの長さ程度に切りそろえ、表面を清浄にした後に１０枚以上重ね合わせてもとのスラブの厚さ程度にした後周囲を溶接して一体化し、更に熱間又は熱間＋冷間圧延により板又はコイルとすることを特徴とする金属組織或いは非金属介在物が細かく、成分偏析が少ない板状又はコイル状金属材料の製造方法。
板又はコイルの表面を清浄化し、これを重ね溶接した後、元の板又はコイルの厚さまで圧延することを２回〜４回繰り返す金属材料の製造方法。
本発明で言う熱間又は熱間＋冷間圧延とは、スラブを圧延して薄くする工程  で、重ね枚数が少ない時は熱間圧延により適切な厚さまで圧延して切断に入る。重ね枚数が多い時は熱間圧延だけでは薄くしきれないため、熱間圧延コイルを更に冷間で圧延して薄く延ばすことを言う。
また、本発明で言う表面を清浄にする方法とは、酸洗、或いは研磨を単独又は複合で使用する方法を言い、更に脱脂が必要な場合はアルカリ洗浄、有機溶剤洗浄なども行う。
本発明で言う、重ね合わせ、周囲を溶接する方法とは、例えば、表面を清浄にした板を複数板重ね合わせた側面に溶接ビードを盛り上げる方法、板と同材質の板を溶接して箱又はパイプ等を作りその中に入れる方法（必要に応じ内部を真空にする）等を言う。
【０００５】
【作用】
金属材料は板の圧延・線引など加工を進める程細かな組織となる。本発明では板厚が極めて薄い板を多層重ね接合して、厚くても薄い板と同等の金属組織を持つ材料を得て、これを元の薄い板まで圧延する工程（重ね合わせ工程）を必須とする。この重ね合わせ工程を２回、３回と繰り返す回数が多ければ多いほど、得られる金属材料は金属組織としての結晶粒は細かく、析出物・介在物が細かく均一に分散し、結晶方位のランダム度も高くなる。また、化学成分は板厚方向の偏析間隔が短くなり、短時間のソーキング或いは熱間圧延時の加熱程度で均一に拡散してくれるようになる。
１回の重ね合わせを何枚から行うかであるが、２、３枚程度では均質化、微細化の効果が薄く、何回も重ね合わせることにより微細化は進むが、重ね合わせのためには圧延、切断、形状矯正、表面清浄化、溶接などの工程が必要であり、重ね合わせの回数が増えるほどコストアップとなる。従って、工業的には重ね合わせは１から２回で済ませたいので、このため重ね合わせ枚数は最低１０枚は必要であり、熱間又は熱間＋冷間圧延により、幅はほぼ元のまま、厚さは元のスラブの１／１０以下の板又はコイルとするのが好ましい。重ね合わせ枚数は多くなればなるほど均質化微細化が進むので、上限は特にないが、余り多くなると重ね合わせの手間が多くなるので、手間と均質・微細の要求程度に応じ、重ね枚数がおのずと決まることになる。
【０００６】
【実施態様】
本発明の製造方法の特に好ましい適用例を次に記載する。
【適用例１】
シャドウマスク用素材への適用
コンピューターカラーディスプレイ用ブラウン管などに使用されるシャドウマスクはエッチングで加工された細かい電子線通過孔を有するが、近年熱膨張率の低いＦｅ−Ｎｉ系合金がアルミキルド鋼に代わり使用されることが多くなっている。このＦｅ−Ｎｉ系合金はアルミキルド鋼に比べ、エッチングムラを起し易く、エッチング後のマスク表面にスジ状その他のムラが発生しやすく、均一にエッチングされるＦｅ−Ｎｉ系合金が求められている。例えば、このムラのうち、スジムラと称される圧延方向に伸びた筋状の模様は、結晶方位の場所による偏りがエッチング速度の場所による差異と場所による孔サイズの不均一を引き起こすために生じるとされている（特許第２６７２４９１号）。これは、結晶方位の場所による偏りが原因である。この結晶方位の偏りは鋳塊に存在する特定方位を有する鋳造組織に起因するものであり（特開平９−２０９０８９号）、従来は、分塊圧延時の再加熱時や焼鈍−冷間圧延の繰り返し数を増すこと等で対応が図られてきた。しかしながら、カラーテレビやコンピューターカラーディスプレイは、ますます高品位化が推進されており、シャドウマスクに穿孔される孔と孔のピッチはますます細かくなってきている。そのため、より均質化、微細化された材料が望まれており、本発明はこの例にぴったりである。
【適用例２】
炭化物を微細に分散させた刃物用材
炭素を１％以上含む刃物用鋼は連続鋳造するとスラブ厚さの中心部に炭化物が偏析するため、そのまま圧延して刃物とした場合、板厚中心を通る刃先に炭化物が残り刃先が脆くなってしまうことを経験している。このようなことを避けるために本発明を適用し、何枚も重ねて熱間圧延すれば微細な炭化物が全体に分散したねばい刃物を製造できる。
【適用例３】非金属介在物を分散させて細かな介在物とする
非金属介在物は金属材料に色々の性質を与える。例えば、通常のステンレス鋼では５０μｍ程度の非金属介在物が多く、表面を磨き鏡面にする場合に良好な鏡面が得られず、細かな疵の多い表面となってしまう。熱間圧延で材料と共に変形するＡ系介在物が主体の材料であれば、本発明の適用により、非金属介在物は細かく分散し、鏡面に研磨しても疵としてほとんどわからないようになってしまう。
また、薄い金属板の打ち抜き性、その時の金型寿命は介在物存在の影響を受ける。細かく均一に非金属介在物が分散するほど打ち抜き時の剪断面はきれいになり、金型寿命も延びると言われている。本発明により製造した金属板は介在物が細かく均一に分散してくれるので、本用途にも最適である。
【０００７】
【実施例】
次に実施例により本発明を説明するが、本発明はこれにより限定されるものではない。
【実施例１】
Ｎｉを３６重量％含んだＦｅ−Ｎｉ系合金の鋳塊を熱間圧延して１０ｍｍ厚さの熱延板を製造した。これを９５０℃焼鈍、酸洗後、１０枚重ねて周辺を溶接し、再び熱間圧延を施して４ｍｍの板に仕上げた。その後、これを焼鈍し、酸洗後、冷間圧延し、０．１３ｍｍ厚さの冷延板を作製した。次に、この板から試験片を切り出し、塩化第二鉄水溶液をスプレー状に吹き付けて穿孔し、シャドウマスクにおけるスジムラの有無を従来法と比較した。表１に、その結果を示す。
0003745124.tif 000002
表１に示すように、本発明の製造方法によれば、スジムラの無いＦｅ−Ｎｉ系シャドウマスク用素材を提供できる。
【０００８】
【実施例２】
ステンレス鋼ＳＵＳ３０４を鏡面に研磨して使用するため、ＳＵＳ３０４スラブを１２００℃加熱後、熱間圧延し、これを焼鈍・酸洗して６ｍｍ厚さのホットコイルを製造した。これを約６ｍに切断後２０枚重ねて周囲を溶接し、中の空気を追い出すため、真空に引いた。これを更に１２００℃加熱後、熱間圧延し、冷間圧延を経て１．２ｍｍのステンレス鋼板とした。通常に圧延したステンレス鋼板と比較しながら１ｍ×２ｍの板の鏡面研磨を行ったところ通常のステンレス鋼板が介在物による僅かの曇り、疵が残るのに対し、本発明による板では曇りのないすっきりとした鏡面が得られた。
【０００９】
【発明の効果】
本発明によれば、例えばより均質化、微細化されたシャドウマスク用金属材料、微細な炭化物が全体に分散した刃物用材、非金属介在物が細かく分散した金属材料等が得られ、その効果は顕著なものがある。